(57)【特許請求の範囲】
【請求項１】
被検液の流路を有する支持体上に固定されたイオン感応膜と、前記支持体と第１の筐体部材と第２の筐体部材によって構成された筐体と、前記筐体の一部に固定された電極棒と、前記筐体内に封入された電解質溶液と、からなるイオン選択性電極において、
前記筐体の材質がポリ塩化ビニルを主成分とする塩化ビニル樹脂であり、かつ有機酸亜鉛塩及び有機酸金属塩（ただし、金属はカルシウム、マグネシウム、バリウム、カリウムからなる１種または複数）を含有し、前記塩化ビニル樹脂の組成に関して、前記ポリ塩化ビニル１００質量部に対し、前記有機酸亜鉛塩の割合が０．１から５質量部であり、かつ前記有機酸金属塩の割合が０．１から５質量部であることを特徴とするイオン選択性電極。
【請求項２】
前記有機酸亜鉛塩及び／または有機酸金属塩の有機酸成分が、カルボン酸であることを特徴とする請求項１に記載のイオン選択性電極。
【請求項３】
前記カルボン酸が炭素数６から３０の直鎖または分岐を有するカルボン酸であることを特徴とする請求項２に記載のイオン選択性電極。
【請求項４】
前記カルボン酸が炭素数８から２０の直鎖または分岐を有するカルボン酸であることを特徴とする請求項３に記載のイオン選択性電極。
【請求項５】
前記支持体と第１の筐体部材及び第２の筐体部材がそれぞれ独立して形成された後に接合されることを特徴とする請求項１に記載のイオン選択性電極。
【請求項６】
請求項１から請求項５のいずれか一つに記載のイオン選択性電極を搭載したことを特徴とする電解質分析装置。
【発明の詳細な説明】
【技術分野】
【０００１】
本発明は、イオン選択性電極及びそれを備えた電解質分析装置に関し、特に臨床分析装置に利用される分析装置に関する。また同様に、水質分析、食品分析等に用いる電解質分析装置に関する。
【背景技術】
【０００２】
イオン選択性電極は、検体中の特定のイオン濃度、例えばナトリウムイオン、カリウムイオンそして塩化物イオン等を測定するものであり、参照電極（リファレンス電極とも言う。）とともに臨床分析装置や水質分析装等に搭載されて用いられる。
【０００３】
イオン選択性電極の構造は一般的には、電解質溶液、電解質溶液が封入された筐体、被検液の流路を有する支持体、電解質溶液と被検液の間に設けられたイオン感応膜、及びイオン感応膜に誘起された起電力を測定するための電極棒より構成される。
【０００４】
フロー型のイオン選択性電極については、特許文献１に詳しく説明されている。筐体にはイオン感応膜を保持している支持体が固着され、支持体には被検液を流す流路が配置されている。被検液の流路の側面の一部をイオン感応膜で覆っており、流路内の被検液と電解質溶液はイオン感応膜を介して電気的な導通を得る構成となっている。この際に被検液内のイオン濃度に応じてイオン感応膜に発生する起電力と参照電極との電位差を計測することによりイオン濃度を測定している。
【０００５】
イオン感応膜としては、例えばクラウンエーテル化合物等のイオン選択性物質、可塑剤、ポリ塩化ビニル等をテトラヒドロフラン等の有機溶媒に溶解した後、膜状に成形することによって得られる高分子固定化膜が有用である。この際、従来は支持体にも塩化ビニル樹脂を用い、同様に塩化ビニル樹脂膜であるイオン感応膜を、溶剤接着などの方法で支持体に固着する方法が用いられていた。
【０００６】
また筐体については、塩化ナトリウムなどの水溶液である電解質溶液を長期間安定に封入しておく技術的な必要性や製造の容易性などから、特許文献１においても、塩化ビニル樹脂が用いられている。
【０００７】
さらに、上記イオン選択性電極を用いた電解質分析装置の構成に関しては、特許文献２などに詳しく説明されている。
【先行技術文献】
【特許文献】
【０００８】
【特許文献１】特開２０１３−２５７１４７号公報
【特許文献２】特開平８−２２００６２号公報
【発明の概要】
【発明が解決しようとする課題】
【０００９】
近年、欧州連合により、電気・電子機器に対し、特定有害物質の使用を制限するＤｉｒｅｃｔｉｖｅ ２０１１／６５／ＥＵ（通常ＲｏＨＳ指令と呼ばれている。）が施行されている。このＲｏＨＳ指令は、対象となる電気電子製品に使われる部品の均質領域内に含まれる、鉛、カドミウム、水銀や六価クロムなどの含有率を０．１質量％以下に制限するものである。体外診断医療機器の一つである電解質分析装置においても、ハンダを始めとして既に多くの電子部品が、これら規制物質を含まない部品に切り替えられてきている。
【００１０】
これに呼応して、ＲｏＨＳ指令に準拠したイオン選択性電極を提供することが望まれていた。しかしながら、特許文献１にも開示されている塩化ビニル樹脂には、従来高温で成型する時に起きるポリ塩化ビニルの熱分解を抑制するために、熱安定剤としてステアリン酸鉛などの鉛化合物を添加することが周知の技術であった。このため、鉛化合物を他の材料に代えることによって、ＲｏＨＳ指令に準拠したイオン選択性電極を提供することが生産者への課題となった。
【００１１】
ポリ塩化ビニルはそれを構成している塩素原子が、成型時の高温により塩化水素として離脱し、脱離した塩化水素がさらなる脱塩化水素反応を促進し、それが連続的に起こることで熱分解劣化が起こると理解されている。熱分解劣化を抑制するための熱安定剤として、具体的には有機酸鉛塩、有機酸カドミウム塩、有機酸スズ塩、有機酸カルシウム塩、有機酸カリウム塩、有機酸マグネシウム塩、有機酸亜鉛塩などの有機酸金属塩類、及び金属を含まない有機化合物を添加することがよく知られている。
【００１２】
この中でＲｏＨＳ指令に準拠するには、有機酸鉛塩や有機酸カドミウム塩は不適であり、それらを含有しない熱安定剤として、当初有機酸スズ塩等が第１の候補に挙がった。本発明者が有機酸スズ塩を熱安定剤とした塩化ビニル樹脂を用いて、イオン選択性電極の支持体及び筐体を作成し、製品として課されている４０℃での保存試験をしたところ、大きな問題があることが判明した。すなわち、塩化ビニル樹脂表面の変色や変質、さらにイオン選択性電極の起電力特性の顕著な劣化をもたらした。本発明者らの知見によると、一般的な塩化ビニル樹脂の使用状況と異なり、長期間電解質溶液と接触する環境において、有機酸スズ塩が電解質溶液へ溶出したことが明らかであった。その結果、塩化ビニル樹脂の劣化のみならず、溶出した有機酸スズ塩がイオン選択性電極の起電力低下をもたらしたと考えている。よって、熱安定剤として有機酸スズ塩を使うことは、本発明者らの意図するイオン選択性電極には不向きであると考えている。
【００１３】
以上の状況を踏まえて、本発明者らはイオン選択性電極の特性に悪影響がなく、かつ信頼性の高い熱安定剤を鋭意探索した。
【課題を解決するための手段】
【００１４】
課題を解決するための手段を以下に示す。
本発明は、被検液の流路を有する支持体上に固定されたイオン感応膜と、前記支持体と第１の筐体部材と第２の筐体部材によって構成された筐体と、前記筐体の一部に固定された電極棒と、前記筐体内に封入された電解質溶液とからなるイオン選択性電極において、
前記筐体の材質がポリ塩化ビニルを主成分とする塩化ビニル樹脂であり、かつ有機酸亜鉛塩及び有機酸金属塩を含有することを特徴とするイオン選択性電極である。ただし、本発明で使う有機酸金属塩の金属とは、亜鉛を含まないで、かつカルシウム、マグネシウム、バリウム、カリウムから選択される１種または複数を意味する。
【００１５】
また、本発明は、前記塩化ビニル樹脂の熱安定剤として、前記有機酸亜鉛塩及び／または有機酸金属塩の有機酸成分が、カルボン酸であることを特徴とするイオン選択性電極である。
【００１６】
同時に、本発明は、前記カルボン酸が炭素数６から３０の直鎖または分岐を有するカルボン酸であり、かつ好ましくは炭素数８から２０の直鎖または分岐を有するカルボン酸であることを特徴とするイオン選択性電極である。
【００１７】
さらに、本発明のイオン選択性電極においては、前記熱安定剤の添加量が、ポリ塩化ビニル１００質量部に対し、前記有機酸亜鉛塩の割合が０．１から５質量部であり、かつ前記有機酸金属塩の割合が０．１から５質量部であることが好適である。
【００１８】
さらに、本発明は、前記支持体と第１の筐体部材及び第２の筐体部材がそれぞれ独立して形成された後に接合される構造としてもよい。
【００１９】
また、電解質分析装置用のイオン選択性電極として、本発明のイオン選択性電極を利用することが、計測値の精度上好適である。
【発明の効果】
【００２０】
本発明により、従来の鉛化合物を熱安定剤として用いた塩化ビニル樹脂製のイオン選択性電極と同様な特性を示し、かつＲｏＨＳ指令に準拠したイオン選択性電極を提供することができる。
【図面の簡単な説明】
【００２１】
【図１】図１は、本発明の実施形態であるイオン選択性電極を説明する分解図である。
【図２】図２は、本発明の実施形態の一例で、支持体を詳細に説明する図である。
【図３】図３は、一般的な電解質分析装置の主要構成部を説明する図である。
【図４】図４は、支持体と一方の筐体部材を示す図である。
【発明を実施するための形態】
【００２２】
以下、本発明のイオン選択性電極ついて、図１と図２を用いて詳細に説明する。説明上同じ部材には同じ部番を用いる。また以下の説明で用いる被検液とは、血液、体液や尿などの被分析物を希釈した溶液を指し、ナトリウムイオン、カリウムイオン及び塩化物イオンなどの電解質を含む水溶液を指す。
【００２３】
（イオン選択性電極の構成）
図１は、本発明の実施形態であるイオン選択性電極を説明する分解図である。イオン選択性電極１０は、イオン感応膜１１が接着された支持体１２、及び支持体１２を内部に収容する筐体（第１の筐体部材１３及び第２の筐体部材１４）から構成されている。
【００２４】
図２は、本発明の実施形態の一例で、支持体を詳細に説明する図である。図１の支持体１２をさらに詳細に説明する。塩化ビニル樹脂製の支持体１２の形状は円柱状であり、その両端には第１の筐体部材１３及び第２の筐体部材１４と嵌合する嵌合突起２３、２４が形成されている。支持体１２の中央軸に沿った長手方向には被検液の流路２１が貫通している。
【００２５】
この支持体１２の円柱状の周面の一部の領域を、被検液の流路２１の一部が露出するまで切削し、穴２２が開いた状態にする。その後に、別途作成したイオン感応膜１１を、穴２２を塞ぐように接着する。これにより、図１に示すイオン感応膜１１が接着された支持体１２が形成できる。
【００２６】
第１の筐体部材１３と第２の筐体部材１４には、嵌合穴１３ａ、１４ａが開口され、支持体１２の両端に形成された嵌合突起２３、２４が嵌合した状態で互いが接着あるいは接合される。また、第１の筐体部材１３及び第２の筐体部材１４は、互いが接合する外周面を高周波加熱等の方法で接合して一体化される。支持体１２に設けられた穴２２はイオン感応膜１１で塞がれているため、筐体（第１の筐体部材１３及び第２の筐体部材１４）の内部に形成された空間には、電解質溶液を蓄えることができる。被検液と電解質溶液（不図示）は、イオン感応膜１１を介して電気的導通をとっている。また第２の筐体部材１４には、銀線の表面に塩化銀が形成された電極棒（銀−塩化銀電極とも言う）１５が貫通し、固定されている。
【００２７】
（電解質分析装置の構成）
図３は、一般的な電解質分析装置の主要構成部を説明する図である。複数のイオン選択性電極３３（ナトリウムイオン選択性電極３３−１、カリウムイオン選択性電極３３−２、塩化物イオン選択性電極３３−３）と、参照電極３４（図３ではｒｅｆと表示）と、温度センサ３５は、被検液３２の流路に沿って配置されている。ポット３１に入った被検液３２は、各電極の流路を経由して電磁ポンプ３６によって吸引される。上記のイオン感応膜１１は、イオン選択性電極３３として用いられる。
【００２８】
イオン感応膜１１に誘起された起電力は、第２の筐体部材１４に固定された電極棒１５により計測され、参照電極３４の電位及び温度センサ３５の情報と共に温度補償回路３７に入力される。
【００２９】
ナトリウムイオン、カリウムイオン及び塩化物イオンの各イオン選択性電極３３の起電力は、参照電極の電位をシステムグラウンドとして、電位差として外部の演算回路３８で計測され、表示器３９に表示される。
【００３０】
これらの電解質分析装置として、商業的には全自動電解質分析装置ＥＡ０７（本出願人、株式会社エイアンドティー製）などが利用できる。本発明のイオン選択性電極１０として用いるイオン感応膜１１は、種々のイオン選択性電極において使用されている公知のものが特に制限なく使用できる。
【００３１】
（塩化ビニル樹脂の熱安定剤）
本発明の有機酸亜鉛塩及び有機酸金属塩の有機酸部位であるカルボン酸としては、例えば、カプロン酸、エナント酸、カプリル酸、ペラルゴン酸、２−エチルヘキシル酸、ネオデカン酸、カプリン酸、ウンデカン酸、ラウリン酸、トリデカン酸、ミリスチン酸、パルミチン酸、イソステアリン酸、ステアリン酸、アラキジン酸、ベヘン酸、リグノセリン酸、セロチン酸、モンタン酸、メリシン酸、トルイル酸、クミン酸、エライジン酸、オレイン酸、リノール酸、リノレイン酸などの一価カルボン酸；アジピン酸、ピメリン酸、スベリン酸、アゼライン酸、セバシン酸、フタル酸、イソフタル酸、テレフタル酸などの二価カルボン酸；ヘミメリット酸、トリメリット酸、メロファン酸、ピロメリット酸などの三価または四価カルボン酸が用いられる。
【００３２】
工業的生産に当たっては、炭素数が少ない熱安定剤の場合には、成型時の塩化ビニル樹脂から熱安定剤が溶離し、成型機の金属表面に付着しやすくなる、いわゆるプレートアウト現象が起きやすくなる。このため、成型作業を中断して付着物を取り除かねばならず、成型作業の阻害要因となる。また炭素数が多い熱安定剤の場合には、塩化ビニル樹脂への相溶性が悪くなり、均質な塩化ビニル樹脂を得ることが難しくなる。以上の理由により、本発明のイオン選択性電極１０（支持体１２、第１の筐体部材１３、第２の筐体部材１４）に用いる塩化ビニル樹脂には、カルボン酸部位の炭化水素基の鎖長が、炭素数６から３０の熱安定剤を使用することが望ましい。特に、成型性や切削を含めた二次加工性などの実用性を考慮すると、炭素数８〜２０のカプリル酸、ペラルゴン酸、カプリン酸、ウンデカン酸、ラウリン酸、トリデカン酸、ミリスチン酸、パルミチン酸、イソステアリン酸、ステアリン酸、アラキジン酸などがより好適である。
【００３３】
また、上記の有機カルボン酸金属塩としては、製造段階及び成型後の安定性の点から、カルシウム塩、マグネシウム塩、バリウム塩及びカリウム塩が共によく、好適に用いられる。さらにこれら金属塩が滑材などの作用もあるため、カルシウム塩単独で用いられる場合や、他の金属塩、例えばマグネシウム塩と共に用いられる場合がある。さらに、酸性塩、中性塩、塩基性塩あるいは塩基性塩の塩基の一部または全部を炭酸で中和した過塩基性錯体であってもよい。
【００３４】
また、本発明の塩化ビニル樹脂には、通常用いられる他の添加剤、例えば、可塑剤、安定化助剤（具体的には、ハイドロタルサイト化合物、ゼオライト化合物、β−ジケトン化合物、過塩素酸塩類、多価アルコール、リン系、フェノール系及び硫黄系など）、紫外線吸収剤、光安定剤としてヒンダードアミンなど、加工助剤としてアクリル酸エステル系高分子、充填剤、滑剤、顔料などを添加することができる。
【実施例】
【００３５】
以下、実施例を挙げて本発明を具体的に示すが、本発明はこれら実施例によって何ら制限されるものではない。先ず、実施例、従来例及び比較例のイオン選択性電極の評価方法と結果を以下に示す。
【００３６】
（熱安定性）
塩化ビニル樹脂の成型加工時にかかる熱より樹脂表面が劣化していないか目視により観察した。表１において、○印は劣化がないこと、×印は劣化があることを意味する。
【００３７】
（起電力の評価方法）
イオン選択性電極を４０℃の恒温槽で２か月間保存した後に、上記の全自動電解質分析装置ＥＡ０７を用いて、フロータイプ電極用試薬血清用標準液Ｎａ（Ｈ）（同社製）が示す起電力を測定した。
【００３８】
（選択性評価）
イオン選択性電極を４０℃の恒温槽で２か月間保存した後に、全自動電解質分析装置ＥＡ０７を用いて、下記濃度に調製した選択性確認液Ａ及びＢを測定し、ナトリウムの対カリウム選択係数Ｋを以下の式から求めた。
【００３９】
選択性確認液Ａ：１５０ミリモル／リットルの塩化ナトリウム水溶液
選択性確認液Ｂ：１５０ミリモル／リットルの塩化ナトリウム＋１００ミリモル／リットルの塩化カリウム水溶液
Ｋ＝１００／（選択性確認液Ｂでのナトリウムの測定値）−（選択性確認液Ａでのナトリウムの測定値）
【００４０】
（実施例に用いた塩化ビニル樹脂の組成）
本実施例や比較例に用いた塩化ビニル樹脂の組成を以下に示す。ポリ塩化ビニルに各種添加剤、及び熱安定剤を加えて、定法に従って塩化ビニル樹脂ペレットを作成した。その後、それぞれの樹脂ペレットの特性に応じて、射出成型法、カレンダー成型法、あるいは押出し成型した樹脂ブロックを切削することによって、支持体１２、第１の筐体部材１３及び第２の筐体部材１４を形成した。
【００４１】
支持体１２は、ブロック材から、被検液３２の流路とイオン感応膜１１を貼り付ける部位、及び被検液３２と接触するための穴２２を切削により形成した。さらにナトリウムイオン用のイオン感応膜１１を定法に従って作成したものを接着した。
【００４２】
さらに第２の筐体部材１４に開けた穴に、銀−塩化銀製のワイヤを挿入し、電解質溶液が漏れないように封止して電極棒１５を形成した。
【００４３】
これらの部材を電解質溶液が漏れないよう固着し接合することによって、ナトリウムイオン測定用のイオン選択性電極１０を作製した。
【００４４】
（塩化ビニル樹脂の配合割合）                              質量部
ポリ塩化ビニル                                          １００
ポリエチレンワックス                                    ０．５
グリセリンモノ・ジステアレート                          ０．８
メタクリル酸メチル‐アクリル酸エステル重合体            １．０
酸化チタン                                              ０．４
カーボンブラック                                        ０．１
上記に加えて 表１に記載の試験化合物と配合量
【００４５】
＜実施例１〜４、従来例及び比較例１〜２＞
本発明の実施例として、有機酸亜鉛塩と他の有機酸金属塩の組み合わせを使った。従来例には、三塩基性硫酸鉛、二塩基性ステアリン酸鉛及びステアリン酸鉛を共に用いた。比較例１としては、ステアリン酸亜鉛とステアリン酸カルシウムを共に０．１質量部以下で、比較例２としてはステアリン酸カルシウムとオクチル錫メルカプトを用いた。
【００４６】
表１には、各実施例、従来例及び比較例に用いた熱安定剤としての試験化合物の種類と配合量を、ポリ塩化ビニル１００質量部に対する質量部単位で記載した。
【００４７】
評価結果欄には、各実施例の配合で作成したナトリウムイオン選択性電極について、先に説明した目視での劣化の有無、起電力の値（表１では出力と表示）、及び選択係数Ｋの結果を示した。この選択係数Ｋについては、大きいほど選択性がよいことを意味し、従来例と同等か あるいは上回る数値であることが望ましい。
【００４８】
【表１】
0006563223.tif 000002
【００４９】
表１の実施例１に示すように、ポリ塩化ビニルにステアリン酸亜鉛とステアリン酸カルシウムを組み合わせて使用した場合には、出力値（起電力値）、選択係数Ｋの評価結果は、従来例である鉛系化合物を使用した場合と同等の安定性が得られた。
【００５０】
同様にステアリン酸亜鉛とステアリン酸マグネシウムとの組み合わせ（実施例２）、ステアリン酸亜鉛とステアリン酸バリウムとの組み合わせ（実施例３）でも同様の効果が得られた。さらに、ステアリン酸亜鉛、ステアリン酸カルシウム及びステアリン酸マグネシウムを組み合わせて使用した場合（実施例４）では、従来例と同等の起電力を示すことに加えて、より高い選択係数Ｋの値を示した。
【００５１】
従来例として、ステアリン酸鉛などを混合して使った結果は、通常通り好ましく、特に劣化を示す結果は何もなかった。これに対して、ステアリン酸亜鉛とステアリン酸カルシウムが少量配合の場合（比較例１）は樹脂の成型時の熱安定性が乏しかった。一方、オクチル錫メルカプトを使用した場合（比較例２）では、電解質溶液と接する筐体内面の劣化が激しく、かつ起電力の値も著しく低下し、選択係数Ｋが測定不可だった。
【００５２】
ここで、ステアリン酸カルシウムを添加する意味について、本発明者らは以下のように考察している。塩化ビニル樹脂は成型加工時及び製品後の使用環境において、熱、光、酸素などの影響で劣化を生じる。劣化は不安定塩素原子が開始点となって、脱塩化水素反応が起こり、脱離した塩化水素は次の脱塩化水素反応を促進し、これが連続的に起こることで塩化ビニル樹脂の劣化が進行する。有機酸亜鉛塩の亜鉛原子は不安定塩素原子との置換及び反応脱離した塩化水素分子を捕捉し塩化亜鉛を形成する。しかし塩化亜鉛自体が、脱塩化水素反応を進行させる触媒効果を有するので、有機酸カルシウム等を同時に添加することで、塩化亜鉛が過剰に生成するのを抑制するものと推察している。
【００５３】
ポリ塩化ビニルに対する熱安定剤の添加量に関して、以下の理由で最適な範囲がある。有機酸亜鉛塩は０．１質量部より少ないと、耐熱性と着色抑制効果は、ほとんどみられず、５質量部を超えても、それ以上効果は上がらず、むしろ耐熱性と着色抑制効果などに逆影響を与える可能性がある。また本発明で用いた有機酸カルシウムなどの有機酸金属塩は０．１質量部より少ないと、塩化ビニル樹脂の劣化抑制の効果はほとんどみられず、５質量部を超えても、それ以上効果は上がらず、むしろ耐熱性と着色抑制効果などに逆影響を与える可能性がある。
【００５４】
＜本発明の他の効果＞
本発明では、塩化ビニル樹脂を用いたイオン選択性電極１０について説明してきたが、いろいろな熱安定剤を使う上で、作成方法が問題となる場合が多い。従来、塩化ビニル樹脂の熱安定剤として、鉛化合物を用いた場合、太い円柱形状に射出成型することが容易にできていた。
【００５５】
図４は、支持体と一方の筐体部材を示す図である。従来、塩化ビニル樹脂の熱安定剤として、鉛化合物を用いた場合には、円柱形状の母材から図４に示す形状を切削により一体ものとして製造することが容易であった。
【００５６】
しかし、塩化ビニル樹脂のある種の配合組成では、樹脂の軟化点が高いため容易に射出成型などの手法がとれなくて、細い部材しか成型できない場合もある。このため、本発明では、図１で説明したように、支持体１２と例えば第１の筐体部材１３を別部材として成型、加工して形成した後、図４に示すように、支持体１２と第１の筐体部材１３とを接着等の方法で接合することが、製造上工業的に有用である。なお、この後、第１の筐体部材１３と第２の筐体部材１４とを接合する。
【００５７】
本発明によれば、汎用の塩化ビニル樹脂を用いて、欧州ＲｏＨＳ指令に適合し、かつ従来品に比べて同等な性能を有する新しいイオン選択性電極を作成することが可能になる。また、加工性にも優れていて、工業的にも安価に提供することができる。
【産業上の利用可能性】
【００５８】
本発明のイオン選択性電極は、ＲｏＨＳ指令に準拠しつつ、イオン選択性電極の特性が得られるものであり、被検液の各種電解質濃度を測定する電解質分析装置等に適用できる。
【符号の説明】
【００５９】
１１  イオン感応膜
１２  支持体
１３  第１の筐体部材
１３ａ、１４ａ  嵌合穴
１４  第２の筐体部材
１５  電極棒
２１  被検液の流路
２２  穴
２３、２４  嵌合突起
３１  ポット
３２  被検液
３３  イオン選択性電極
３４  参照電極
３５  温度センサ
３６  電磁ポンプ
３７  温度補償回路
３８  演算回路
３９  表示器
【図１】
0006563223.tif 000003
【図２】
0006563223.tif 000004
【図３】
0006563223.tif 000005
【図４】
0006563223.tif 000006